ФОСФИТНЫЕ ДОБАВКИ В ПОЛИОЛЕФИНЫ

1. Композиция, полученная путем смешения компонентов, включающих:
а) полиолефин;
b) по меньшей мере, один высокоактивный фосфит, содержащий арилалкилдифосфит, имеющий формулу:
1
2
3
4
5
6
7
8
9
10
где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических и/или циклоалифатических органических радикалов, содержащих приблизительно от 1 до 20 атомов углерода на радикал;
с) по меньшей мере, один гидролитически стабильный фосфит, содержащий триарилфосфит, имеющий формулу:
1
2
3
4
5
где R, R, R, R и R выбраны из атома водорода или линейных или разветвленных, циклических или ациклических, ароматических или алифатических и смешанных алифатических, ароматических и/или циклоалифатических органических радикалов, содержащих приблизительно от 1 до 20 атомов углерода на радикал;
d) необязательно первичный полимерный стабилизатор;
е) необязательно акцептор кислоты;
f) необязательно органическое основание, основание Льюиса или алифатический амин;
g) необязательно воду; и
h) необязательно затрудненный амин,
где, по меньшей мере, один высокоактивный фосфит и, по меньшей мере, один гидролитически стабильный фосфит присутствуют в композиции в соответствующих количествах, достаточных, чтобы повысить цветовой номер Филипса (PE #) при переработке до значения больше чем PE # композиции, полученной путем смешения аналогичных количеств полиолефина, высокоактивного фосфата, стерически затрудненного фенола, воды и акцептора кислоты.
2. Композиция по п.1, дополнительно содержащая ультрафиолетовый абсорбер или стабилизатор видимого света.
3. Композиция по п.2, где ультрафиолетовый абсорбер или стабилизатор видимого света представляет собой 2-(2'-гидроксифенил)бензотриазол; 2-гидроксибензофенон; сложный эфир замещенной и незамещенной бензойной кислоты; акрилат; соединение никеля; стерически затрудненный амин; диамид щавелевой кислоты; или любую их смесь.
4. Композиция по п.3, где стерически затрудненные амины представляют собой бис(2,2,6,6-тетраметилпиперидил)себацинат, бис(1,2,2,6,6-пентаметилпиперидил)себацинат, н-бутил-3,5-ди-трет-бутил-4-гидроксибензилмалоновую кислоту, бис(1,2,2,6,6-пентаметилпиперидиловый) эфир, продукт конденсации 1-гидроксиэтил-2,2,6,6-тетраметил-4-гидроксипиперидина и янтарной кислоты; продукт конденсации N,N'-(2,2,6,6-тетраметилпиперидил)гексаметилендиамина и 4-трет-октиламино-2,6-дихлор-1,3,5-s-триазина, трис(2,2,6,6-тетраметилпиперидил)нитрилотриацетат, тетракис(2,2,6,6-тетраметил-4-пиперидил)-1,2,3,5-бутантетракарбоновую кислоту, 1,1'-(1,2-этандиил)-бис-(3,3,5,5-тетраметилпиперазинон); ди(1-гидрокси-2,2,6,6-тетраметилпиперидин-4-ил)себацинат, 1-гидрокси-2,2,6,6-тетраметил-4-бензоксипиперидин, 1-гидрокси-2,2,6,6-тетраметил-4-(3,5-ди-трет-бутил-4-гидроксигидроциннамоилокси)пиперидин; и N-(1-гидрокси-2,2,6,6-тетраметилпиперидин-4-ил)-ε-капролактам или любую их смесь.
5. Композиция по п.1, где полиолефин представляет собой гомополимер одного моно-1-олефина, содержащего приблизительно от 2 до 10 атомов углерода в молекуле, или сополимер, по меньшей мере, 2 различных моно-1-олефинов, содержащий приблизительно от 2 до 10 атомов углерода в молекуле.
6. Композиция по п.1, где полиолефин представляет собой этиленовый гомополимер.
7. Композиция по п.1, где полиолефин представляет собой сополимер этилена и более высокого альфа-олефинового сомономера, содержащего в молекуле приблизительно от 3 до 16 атомов углерода.
8. Композиция по п.1, где сомономер присутствует в полиолефине в пределах интервала приблизительно от 1 до 20 мас.% сомономера из расчета на общую массу сополимера.
9. Композиция по п.1, где полиолефин получен в присутствии каталитической системы оксида хрома, нанесенного на неорганический оксид.
10. Композиция по п.6, где неорганический оксид каталитической системы оксида хрома, нанесенного на неорганический оксид, представляет собой титаносиликатный носитель.
11. Композиция по п.7, где полиолефин содержит приблизительно от 1 до 10 мг/кг из расчета на массу чистого полиолефина остатка титанового катализатора, рассчитанного как титан.
12. Композиция по п.1, где полиолефин получен в присутствии каталитической системы галогенида переходного металла.
13. Композиция по п.1, где полиолефин получен в присутствии каталитической системы, содержащей металлоцен.
2
4
5
7
9
10
2
3
6
8
14. Композиция по п.1, где R, R, R, R, R и R в высокоактивном фосфите представляют собой атом водорода, а R, R, R и R представляют собой смешанные алифатические и ароматические органические радикалы, содержащие приблизительно от 1 до 20 атомов на радикал.
15. Композиция по п.1, где высокоактивный фосфит представляет собой дифосфит бис(2,4-дикумилфенил)пентаэритрита.
16. Композиция по п.1, где высокоактивный фосфит представляет собой дифосфит бис(2,4-ди-трет-бутилфенил)пентаэритрита.
2
4
5
7
9
10
1
3
6
8
17. Композиция по п.1, где R, R, R, R, R и R во втором арилалкилдифосфите представляют собой атом водорода, а R, R, R и R выбраны из линейных и разветвленных органических радикалов, содержащих приблизительно от 1 до 20 атомов на радикал.
18. Композиция по п.1, где другой арилалкилдифосфит представляет собой дифосфит бис(2,4-ди-трет-бутилфенил)пентаэритрита.
19. Композиция по п.1, где другой арилалкилдифосфит представляет собой дифосфит бис(2,4-дикумилфенил)пентаэритрита.
2
4
5
1
3
20. Композиция по п.1, где R, R и R в триарилфосфите представляют собой атом водорода, и R и R выбраны из линейных и разветвленных органических радикалов, содержащих приблизительно от 1 до 20 атомов на радикал.
21. Композиция по п.1, где триарилфосфит представляет собой трис(2,4-ди-трет-бутилфенил)фосфит.
22. Композиция по п.1, где высокоактивный фосфит и гидролитически стабильный фосфит присутствуют в суммарном количестве фосфита в пределах интервала приблизительно от 50 до 20000 мг/кг из расчета на массу чистого полиолефина.
23. Композиция по п.1, где высокоактивный фосфит и гидролитически стабильный фосфит присутствуют в суммарном количестве фосфита в пределах интервала приблизительно от 100 до 1500 мг/кг из расчета на массу чистого полиолефина.
24. Композиция по п.1, где высокоактивный фосфит и гидролитически стабильный фосфит присутствуют в суммарном количестве фосфита в пределах интервала приблизительно от 100 до 1200 мг/кг из расчета на массу чистого полиолефина.
25. Композиция по п.15, где гидролитически стабильный фосфит присутствует в количестве в пределах интервала приблизительно от 2 до 90 мас.% из расчета на общее количество высокоактивного фосфита и гидролитически стабильного фосфита, добавленных к чистому полиолефину.
26. Композиция по п.1, где гидролитически стабильный фосфит присутствует в количестве в пределах интервала приблизительно от 10 до 60 мас.% из расчета на общее количество высокоактивного фосфита и гидролитически стабильного фосфита, добавленных к чистому полиолефину.
27. Композиция по п.1, где первичный полимерный стабилизатор представляет собой стерически затрудненный фенол, выбранный из монофенолов, бисфенолов, тиобисфенолов, полифенолов, гидроксибензильных ароматических соединений, амидов 1-(3,5-ди-трет-бутил-4-гидроксифенил)пропионовой кислоты, сложных эфиров 3-(3,5-ди-трет-бутил-4-гидроксифенил)пропионовой кислоты с моно- или поливалентными спиртами, спиросоединений, или любых их смесей.
28. Композиция по п.1, где первичный полимерный стабилизатор представляет собой стерически затрудненный фенол, выбранный из тетракис(метилен-3-(3,5-ди-трет-бутил-4-гидроксифенил)пропионат)метана, 1,3,5-три(3,5-ди-трет-бутил-4-гидроксибензил)-2,4,6-триметилбензола; н-октадецилового эфира α-(3,5-ди-трет-бутил-4-гидроксифенил)пропионовой кислоты, 2,6-ди-трет-бутил-4-метилфенола, 3,9-бис[1,1-диметил-2-(3,5-ди-трет-бутил-4-гидроксифенил)этил]-2,4,8,10-тетраоксаспиро[5,5]ундекана, или любой их смеси.
29. Композиция по п.1, где первичный полимерный стабилизатор представляет собой тетракис[метилен(3,5-ди-трет-бутил-4-гидроксигидроциннамат)]метан.
30. Композиция по п.1, где первичный полимерный стабилизатор присутствует в количестве менее чем приблизительно 5000 мг/кг из расчета на массу чистого полиолефина.
31. Композиция по п.1, где первичный полимерный стабилизатор присутствует в количестве в пределах интервала приблизительно от 50 до 2500 мг/кг из расчета на массу чистого полиолефина.
32. Композиция по п.1, где вода присутствует в количестве приблизительно до 5000 мг/кг из расчета на массу чистого полиолефина.
33. Композиция по п.1, где вода присутствует в количестве приблизительно до 1000 мг/кг из расчета на массу чистого полиолефина.
34. Композиция по п.1, где вода имеет значение рН в пределах от приблизительно 4 до приблизительно 10.
35. Композиция по п.1, где вода имеет значение рН в пределах от приблизительно 6 до приблизительно 8.
36. Композиция по п.4, где стерически затрудненный амин присутствует в количестве в пределах интервала приблизительно от 50 до 5000 мг/кг из расчета на массу чистого полиолефина.
37. Композиция по п.1, где алифатический амин представляет собой триизопропаноламин, и триизопропаноламин присутствует в количестве в пределах интервала приблизительно от 0,25 до 100 мг/кг из расчета на массу чистого полиолефина.
38. Композиция, полученная путем смешения компонентов, включающих:
а) полиолефин, выбранный из гомополимеров одного моно-1-олефина, содержащего в молекуле приблизительно от 2 до 10 атомов углерода, или сополимеров, по меньшей мере, 2 различных моно-1-олефинов, содержащих в молекуле приблизительно от 2 до 10 атомов углерода;
b) по меньшей мере, один высокоактивный фосфит, содержащий арилалкилдифосфит, имеющий формулу:
2
4
5
7
9
10
1
3
6
8
где R, R, R, R, R и R представляют собой атом водорода и R, R, R и R представляют собой смешанные алифатические и ароматические органические радикалы, содержащие приблизительно от 1 до 20 атомов углерода на радикал;
с) гидролитически стабильный фосфит, содержащий триарилфосфит, имеющий формулу:
2
4
5
1
3
где R, R и R в триарилфосфите представляют собой атом водорода и R и R выбраны из линейных или разветвленных органических радикалов, содержащих приблизительно от 1 до 20 атомов углерода на радикал, причем высокоактивный фосфит и гидролитически стабильный фосфит присутствуют в суммарном количестве фосфита в пределах интервала приблизительно от 50 до 20000 мг/кг из расчета на массу чистого полиолефина;
2
4
5
7
9
10
1
3
6
8
d) необязательно другой арилалкилдифосфит формулы (I), где R, R, R, R, R и R в другом арилалкилдифосфите представляют собой атом водорода и R, R, R и R выбраны из линейных или разветвленных органических радикалов, содержащих приблизительно от 1 до 20 атомов углерода на радикал;
е) необязательно затрудненный фенол в количестве в пределах интервала приблизительно от 50 до 5000 мг/кг из расчета на массу чистого полиолефина;
f) необязательно воду в количестве в пределах интервала от 1 до приблизительно 5000 мг/кг из расчета на массу чистого полиолефина;
g) необязательно стерически затрудненный амин в количестве в пределах интервала приблизительно от 50 до 5000 мг/кг из расчета на массу чистого полиолефина; и
h) необязательно триизопропаноламин в количестве в пределах интервала приблизительно от 0,25 до 100 мг/кг из расчета на массу чистого полиолефина;
i) необязательно акцептор кислоты в количестве в пределах интервала приблизительно от 1,25 до 500 мг/кг из расчета на массу чистого полиолефина.
39. Композиция по п.38, где высокоактивный фосфит и гидролитически стабильный фосфит присутствуют в суммарном количестве фосфита в пределах интервала приблизительно от 1 до 1500 мг/кг из расчета на массу чистого полиолефина.
40. Композиция по п.38, где высокоактивный фосфит и гидролитически стабильный фосфит присутствуют в суммарном количестве фосфита в пределах интервала приблизительно от 1 до 1200 мг/кг из расчета на массу чистого полиолефина.
41. Способ, включающий смешение:
а) полиолефина;
b) высокоактивного фосфита, содержащего арилалкилдифосфит, имеющий формулу:
1
2
3
4
5
6
7
8
9
10
где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал;
с) гидролитически стабильного фосфита, содержащего триарилфосфит, имеющий формулу:
1
2
3
4
5
где R, R, R, R и R выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал;
1
2
3
4
5
6
7
8
9
10
d) необязательно другого арилалкилдифосфита формулы (I), где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических и/или циклоалифатических органических радикалов, содержащих приблизительно от 1 до 20 атомов углерода на радикал, который отличается от высокоактивного фосфита;
е) необязательно стерически затрудненного фенола;
f) необязательно воды;
g) необязательно триизопропаноламина;
h) необязательно акцептора кислоты; и
i) необязательно стерически затрудненного амина.
42. Способ по п.41, где методика смешения выбрана из перемешивания, гранулирования, экструдирования и их смесей.
43. Способ улучшения стабильности расплава при рецикле полиолефина, включающий смешение:
а) полиолефина;
b) высокоактивного фосфита, содержащего арилалкилдифосфит, имеющий формулу:
1
2
3
4
5
6
7
8
9
10
где R, R, R, R, R, R, R, R, R и R могут быть одинаковыми или разными и могут быть выбраны из атома водорода и линейных или разветвленных, циклических или ациклических, ароматических или алифатических и смешанных алифатических, ароматических и/или циклоалифатических органических радикалов, содержащих приблизительно от 1 до 20 атомов углерода на радикал;
с) гидролитически стабильного фосфита, содержащего триарилфосфит, имеющий формулу:
1
2
3
4
5
где R, R, R, R и R выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал;
1
2
3
4
5
6
7
8
9
10
d) необязательно другого арилалкилдифосфита формулы (I), где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал, который отличается от высокоактивного фосфита;
е) необязательно стерически затрудненного амина в количестве в пределах интервала приблизительно от 50 до 5000 мг/кг из расчета на массу чистого полиолефина;
f) необязательно триизопропаноламина в количестве в пределах интервала приблизительно от 0,5 до 50 мг/кг из расчета на массу чистого полиолефина;
g) необязательно стерически затрудненного фенола;
h) необязательно воды; и
i) необязательно акцептора кислоты.
44. Промышленное изделие, полученное из полимера, произведенного способом, который включает смешение:
а) полиолефина;
b) высокоактивного фосфита, содержащего арилалкилдифосфит, имеющий формулу:
1
2
3
4
5
6
7
8
9
10
где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал;
с) гидролитически стабильного фосфита, содержащего триарилфосфит, имеющий формулу:
1
2
3
4
5
где R, R, R, R и R выбраны из атома водорода или линейных или разветвленных, циклических или ациклических, ароматических или алифатических и смешанных алифатических, ароматических и/или циклоалифатических органических радикалов, содержащих приблизительно от 1 до 20 атомов углерода на радикал;
1
2
3
4
5
6
7
8
9
10
d) необязательно второго арилалкилдифосфита формулы (I), где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал, который отличается от высокоактивного фосфита;
е) необязательно стерически затрудненного амина в количестве в пределах интервала приблизительно от 50 до 5000 мг/кг из расчета на массу чистого полиолефина;
f) необязательно триизопропаноламина в количестве в пределах интервала приблизительно от 0,25 до 100 мг/кг из расчета на массу чистого полиолефина;
g) необязательно стерически затрудненного фенола;
h) необязательно воды; и
i) необязательно акцептора кислоты.
45. Способ улучшения цветового номера Филипса показателя белизны полиолефина, который включает смешение:
а) полиолефина;
b) высокоактивного фосфита, содержащего арилалкилдифосфит, имеющий формулу:
1
2
3
4
5
6
7
8
9
10
где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал;
с) гидролитически стабильного фосфита, содержащего триарилфосфит, имеющий формулу:
1
2
3
4
5
где R, R, R, R и R выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал;
1
2
3
4
5
6
7
8
9
10
d) необязательно другого арилалкилдифосфита формулы (I), где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических или циклоалифатических органических радикалов, содержащих приблизительно от 1 до 20 атомов углерода на радикал, который отличается от высокоактивного фосфита;
е) необязательно стерически затрудненного амина в количестве в пределах интервала приблизительно от 50 до 5000 мг/кг из расчета на массу чистого полиолефина;
f) необязательно триизопропаноламина в количестве в пределах интервала приблизительно от 0,25 до 100 мг/кг из расчета на массу чистого полиолефина;
g) необязательно стерически затрудненного фенола;
h) необязательно воды; и
i) необязательно акцептора кислоты.
46. Набор, содержащий:
а) по меньшей мере, один высокоактивный фосфит, содержащий арилалкилдифосфит, имеющий формулу:
1
2
3
4
5
6
7
8
9
10
где R, R, R, R, R, R, R, R, R и R могут быть одинаковыми или разными и могут быть выбраны из атома водорода или линейных или разветвленных, циклических или ациклических, ароматических или алифатических и смешанных алифатических, ароматических и/или циклоалифатических органических радикалов, содержащих приблизительно от 1 до 20 атомов углерода на радикал; и
b) по меньшей мере, один гидролитически стабильный фосфит, содержащий триарилфосфит, имеющий формулу:
1
2
3
4
5
где R, R, R, R и R выбраны из атома водорода или линейных или разветвленных, циклических или ациклических, ароматических или алифатических и смешанных алифатических, ароматических и/или циклоалифатических органических радикалов, содержащих приблизительно от 1 до 20 атомов углерода на радикал.
47. Набор по п.46, где, по меньшей мере, один высокоактивный фосфит и, по меньшей мере, один гидролитически стабильный фосфит находятся в смеси друг с другом.
48. Набор по п.46, где, по меньшей мере, один высокоактивный фосфит и, по меньшей мере, один гидролитически стабильный фосфит отделены друг с друга.
49. Набор по п.48, где, по меньшей мере, один высокоактивный фосфит содержит большое количество высокоактивных фосфитов, и каждый такой фосфит отделен от другого.
50. Набор по п.48, где, по меньшей мере, один гидролитически стабильный фосфит содержит большое число гидролитически стабильных фосфитов, и каждый такой фосфит отделен от другого.